ГИПСОВЫЕ КОМПОЗИТЫ, ИСПОЛЬЗУЕМЫЕ В ОГНЕСТОЙКИХ СТРОИТЕЛЬНЫХ ЭЛЕМЕНТАХ

1. Огнестойкое композитное изделие, содержащее:
композит, содержащий гипс в количестве 60 - 90 мас.%, волокна в количестве 1,5 - 26 мас.%, по существу однородно распределенные по композиту, и модификатор реологии в количестве 0,5 - 6 мас.%;
композит отверждают или позволяют ему отвердиться для образования отвержденного композита и
отвержденный композит представляет собой огнестойкий элемент, используемый в огнестойком сердечнике двери, огнестойкой двери или огнестойкой строительной панели, отличающееся тем, что огнестойкий элемент выбиран из строительной панели, дверной филенки, сердечника двери, горизонтального бруска обвязки двери, вертикального бруска обвязки двери, замочного блока двери, окаймления двери или вставки для двери.
2. Огнестойкое композитное изделие по п. 1, отличающееся тем, что модификатор реологии представляет собой метилгидроксипропилцеллюлозу (МГПЦ), метилгидроксиэтилцеллюлозу (МГЭЦ), гидроксиэтилцеллюлозу (ГЭЦ) или карбоксиэтилцеллюлозу (КЭЦ).
3. Огнестойкое композитное изделие по п. 1, отличающееся тем, что композит дополнительно содержит заполнитель в количестве 10 - 25 мас.%, по существу однородно распределенный по композиту.
4. Огнестойкое композитное изделие по п. 1, отличающееся тем, что композит дополнительно содержит крахмал в количестве 2 - 7 мас.%.
5. Огнестойкое композитное изделие по п. 1, отличающееся тем, что композит дополнительно содержит вермикулит или глину в количестве 1 - 10 мас.%, по существу однородно распределенные по композиту.
6. Огнестойкое композитное изделие по п. 1, отличающееся тем, что волокна представляют собой стекловолокно, целлюлозное волокно, волокна из поливинилового спирта, полипропиленовые волокна или их комбинацию.
7. Огнестойкое композитное изделие по п. 1, отличающееся тем, что волокна представляют собой стекловолокно в количестве 1,5 - 5 мас.%.
8. Огнестойкое композитное изделие по п. 1, отличающееся тем, что волокна содержат:
стекловолокно в количестве 2 - 10 мас.%;
целлюлозное волокно в количестве 2 - 8 мас.%;
волокна из поливинилового спирта в количестве 1 - 4 мас.%; и
полипропиленовые волокна в количестве 0,3 - 4 мас.%.
9. Огнестойкое композитное изделие по п. 1, отличающееся тем, что композит не содержит цемент или золу-унос.
10. Огнестойкое композитное изделие, содержащее:
композит, содержащий гипс в количестве 60 - 85 мас.%, волокна в количестве 1,5 - 5 мас.%, по существу однородно распределенные по композиту, заполнитель в количестве 10 - 25 мас.%, по существу однородно распределенный по композиту, крахмал в количестве 2 - 7 мас.% и модификатор реологии в количестве 0,5 - 4 мас.%;
композит отверждают или позволяют ему отвердиться для образования отвержденного композита; и
отвержденный композит представляет собой огнестойкий элемент, используемый в огнестойком сердечнике двери, огнестойкой двери или огнестойкой строительной панели, отличающееся тем, что огнестойкий элемент выбирают из строительной панели, дверной филенки, сердечника двери, горизонтального бруска обвязки двери, вертикального бруска обвязки двери, блока замка двери, окаймления двери или вставки для двери.
11. Огнестойкое композитное изделие по п. 10, отличающееся тем, что композит дополнительно содержит вермикулит или глину в количестве 1 - 10 мас.%, по существу однородно распределенные по композиту.
12. Огнестойкое композитное изделие по п. 10, отличающееся тем, что волокна имеют диаметр 6 - 25 мм.
13 Огнестойкое композитное изделие по п. 10, отличающееся тем, что модификатор реологии представляет собой метилгидроксипропилцеллюлозу (МГПЦ), метилгидроксиэтилцеллюлозу (МГЭЦ), гидроксиэтилцеллюлозу (ГЭЦ) или карбоксиэтилцеллюлозу (КЭЦ).
14. Огнестойкое композитное изделие по п. 10, отличающееся тем, что заполнитель имеет средний диаметр частиц 1 - 4 мм.
15. Огнестойкое композитное изделие по п. 10, отличающееся тем, что волокна представляют собой стекловолокно, целлюлозное волокно, волокна из поливинилового спирта, полипропиленовые волокна или их комбинацию.
16. Огнестойкое композитное изделие по п. 10, отличающееся тем, что огнестойкий элемент имеет толщину поперечного сечения 0,125 - 2 дюйма (0,32 - 5,08 см), ширину 1 дюйм - 4 фута (2,54 см - 1,22 м) и длину 3 - 10 футов (1,2 - 3,0 м).
17. Огнестойкое композитное изделие по п. 10, отличающееся тем, что композит не содержит цемент или золу-унос.
18. Огнестойкое композитное изделие, содержащее:
композит, содержащий гипс в количестве 60 - 90 мас.%, стекловолокно в количестве 2 - 10 мас.%, по существу однородно распределенное по композиту, целлюлозное волокно в количестве 2 - 8 мас.%, по существу однородно распределенное по композиту, волокна из поливинилового спирта в количестве 1 - 4 мас.%, по существу однородно распределенные по композиту, полипропиленовые волокна в количестве 0,3 - 4 мас.%, по существу однородно распределенные по композиту, и модификатор реологии в количестве 0,5 - 6 мас.%;
композит отверждают или позволяют ему отвердиться для образования отвержденного композита; и
отвержденный композит представляет собой огнестойкий элемент, используемый в огнестойком сердечнике двери, огнестойкой двери или огнестойкой строительной панели, отличающееся тем, что огнестойкий элемент выбирают из строительной панели, дверной филенки, сердечника двери, горизонтального бруска обвязки двери, вертикального бруска обвязки двери, блока замка двери, окаймления двери или вставки для двери.
19. Огнестойкое композитное изделие по п. 18, отличающееся тем, что волокна имеют диаметр 6 - 25 мм.
20. Огнестойкое композитное изделие по п. 18, отличающееся тем, что модификатор реологии представляет собой метилгидроксипропилцеллюлозу (МГПЦ), метилгидроксиэтилцеллюлозу (МГЭЦ), гидроксиэтилцеллюлозу (ГЭЦ) или карбоксиэтилцеллюлозу (КЭЦ).
21. Огнестойкое композитное изделие по п. 18, отличающееся тем, что огнестойкий элемент имеет толщину поперечного сечения 0,125 - 2 дюйма (0,32 - 5,08 см), ширину 1 дюйм - 4 фута (2,54 см - 1,22 м) и длину 3 - 10 футов (1,2 - 3,0 м).
22. Огнестойкое композитное изделие по п. 18, отличающееся тем, что композит не содержит цемент или золу-унос.
23. Сердечник для огнестойкой двери, содержащий:
огнестойкое центральное полотно, имеющее нижнюю поверхность, верхнюю поверхность, первый бок, второй бок, первый конец и второй конец, при этом огнестойкое центральное полотно изготовлено из первого огнестойкого материала, содержащего гипс в количестве 60 - 85 мас.%, волокна в количестве 1,5 - 5 мас.%, по существу однородно распределенные по композиту, заполнитель в количестве 10 - 25 мас.%, по существу однородно распределенный по композиту, крахмал в количестве 2 - 7 мас.% и модификатор реологии в количестве 0,5 - 4 мас.%; и
экструдированную огнестойкую раму, прикрепленную к первому боку, второму боку, первому концу и второму концу огнестойкого центрального полотна, при этом экструдированная огнестойкая рама изготовлена из второго огнестойкого материала, содержащего гипс в количестве 70 - 90 мас.%, стекловолокно в количестве 2 - 10 мас.%, по существу однородно распределенное по композиту, целлюлозное волокно в количестве 2 - 8 мас.%, по существу однородно распределенное по композиту, волокна из поливинилового спирта в количестве 1 - 4 мас.%, по существу однородно распределенные по композиту, полипропиленовые волокна в количестве 0,3 - 4 мас.%, по существу однородно распределенные по композиту, и модификатор реологии в количестве 0,5 - 6 мас.%.
24. Сердечник по п. 23, отличающийся тем, что первый огнестойкий материал дополнительно содержит вермикулит или глину в количестве 1 - 10 мас.%, по существу однородно распределенные по композиту.
25. Сердечник по п. 23, дополнительно содержащий:
выемку в первом боку огнестойкого центрального полотна; и
огнестойкий замочный блок, расположенный в выемке и прикрепленный к огнестойкому центральному полотну и экструдированной огнестойкой раме, отличающийся тем, что огнестойкий замочный блок изготовлен из второго огнестойкого материала.
26. Сердечник по п. 23, отличающийся тем, что огнестойкое центральное полотно содержит:
первое огнестойкое полотно, изготовленное из первого огнестойкого материала;
второе огнестойкое полотно, изготовленное из первого огнестойкого материала; и
экструдированную огнестойкую вставку, расположенную между первым огнестойким центральным полотном и вторым огнестойким центральным полотном и прикрепленную к ним, и проходящую между экструдированной огнестойкой рамой на первом боку и втором боку и прикрепленную к ней, причем огнестойкий материал изготовлен из второго огнестойкого материала.
27. Сердечник по п. 23, отличающийся тем, что экструдированная огнестойкая рама выполнена с возможностью прикрепления к огнестойкому центральному полотну набором охватываемых-охватывающих соединителей, выполненных в экструдированной огнестойкой раме и огнестойком центральном полотне.
28. Сердечник по п. 27, отличающийся тем, что охватываемые-охватывающие соединители являются треугольными, криволинейными, прямоугольными, уголковыми, в шпунт или их комбинацией.
29. Сердечник по п. 23, отличающийся тем, что экструдированная огнестойкая рама содержит:
первый вертикальный брусок;
второй вертикальный брусок;
первый горизонтальный брусок, прикрепленный к первому вертикальному бруску и второму вертикальному бруску; и
второй горизонтальный брусок, прикрепленный к первому вертикальному бруску и второму вертикальному бруску.
30. Сердечник по п. 27, отличающийся тем, что дополнительно содержит верхнюю панель, прикрепленную к верхней поверхности огнестойкого центрального полотна и экструдированной огнестойкой раме, или нижнюю панель, прикрепленную к нижней поверхности огнестойкого центрального полотна, или обе панели (верхнюю и нижнюю).
31. Сердечник по п. 30, отличающийся тем, что верхняя панель или нижняя панель представляет собой лигноцеллюлозную подложку, дерево, деревянный композит, древесноволокнистую плиту средней плотности, древесноволокнистую плиту высокой плотности, древесностружечную плиту, мазонит, стекловолокно, металл, пластик, один или несколько защитных слоев или их комбинацию.
32. Сердечник по п. 30, отличающийся тем, что один или несколько защитных слоев представляют собой огнестойкий материал, взрывостойкий материал, пуленепробиваемый материал, экранирующий материал, химически стойкий материал, стойкий к биологической опасности материал, радиационно-стойкий материал, увлажняющий материал, заземляющий материал, изолирующий материал или их комбинацию.
33. Сердечник по п. 30, отличающийся тем, что один или несколько защитных слоев представляют собой один или несколько листов сухой штукатурки, один или несколько металлических листов, один или несколько свинцовых листов, один или несколько кевларовых листов, один или несколько керамических листов, слой пенополиуретана, слой графита, проволочную сетку или их комбинацию.
34. Сердечник по п. 33, отличающийся тем, что огнестойкое центральное полотно и экструдированная огнестойкая рама покрыты вспучивающимся или огнестойким материалом.
35. Сердечник по п. 33, отличающийся тем, что огнестойкое центральное полотно содержит:
центральное полотно, изготовленное из первого огнестойкого материала или второго огнестойкого материала;
верхнюю изоляционную панель, прикрепленную к верхней поверхности центрального полотна; и
нижнюю изоляционную панель, прикрепленную к нижней поверхности центрального полотна.
36. Сердечник по п. 35, отличающийся тем, что верхняя изоляционная панель и нижняя изоляционная панель изготовлены из гофрированного наполнителя, имеющего несколько пустот, заполненных звукоизоляционным материалом.
37. Огнестойкая дверь, содержащая:
сердечник, содержащий: (а) огнестойкое центральное полотно, имеющее нижнюю поверхность, верхнюю поверхность, первый бок, второй бок, первый конец и второй конец, при этом огнестойкое центральное полотно изготовлено из первого огнестойкого материала, содержащего гипс в количестве 60 - 85 мас.%, волокна в количестве 1,5 - 5 мас.%, по существу однородно распределенные по композиту, заполнитель в количестве 10 - 25 мас.%, по существу однородно распределенный по композиту, крахмал в количестве 2 - 7 мас.% и модификатор реологии в количестве 0,5 - 4 мас.%, и (б) экструдированную огнестойкую раму, прикрепленную к первому боку, второму боку, первому концу и второму концу огнестойкого центрального полотна, при этом экструдированная огнестойкая рама изготовлена из второго огнестойкого материала, содержащего гипс в количестве 70 - 90 мас.%, стекловолокно в количестве 2 - 10 мас.%, по существу однородно распределенное по композиту, целлюлозное волокно в количестве 2 - 8 мас.%, по существу однородно распределенное по композиту, волокна из поливинилового спирта в количестве 1 - 4 мас.%, по существу однородно распределенные по композиту, полипропиленовые волокна в количестве 0,3 - 4 мас.%, по существу однородно распределенные по композиту, и модификатор реологии в количестве 0,5 - 6 мас.%;
первую декоративную панель, прикрепленную к верхней поверхности огнестойкого центрального полотна и экструдированной огнестойкой раме; и
вторую декоративную панель, прикрепленную к нижней поверхности огнестойкого центрального полотна и экструдированной огнестойкой раме.
38. Огнестойкая дверь по п. 37, отличающаяся тем, что первый огнестойкий материал дополнительно содержит вермикулит или глину в количестве 1 - 10 мас.%, по существу однородно распределенные по композиту.
39. Огнестойкая дверь по п. 37, дополнительно содержащая:
выемку в первом боку огнестойкого центрального полотна; и
огнестойкий замочный блок, расположенный в выемке и прикрепленный к огнестойкому центральному полотну и экструдированной огнестойкой раме, отличающаяся тем, что огнестойкий замочный блок изготовлен из второго огнестойкого материала.
40. Огнестойкая дверь по п. 37, отличающаяся тем, что огнестойкое центральное полотно содержит:
первое огнестойкое центральное полотно, расположенное между первым боком и вторым боком рядом с первым концом, причем первое огнестойкое центральное полотно изготовлено из первого огнестойкого материала;
второе огнестойкое центральное полотно, расположенное между первым боком и вторым боком рядом со вторым концом, причем второе огнестойкое центральное полотно изготовлено из первого огнестойкого материала; и
огнестойкую вставку, расположенную между первым огнестойким центральным полотном и вторым огнестойким центральным полотном, и прикрепленную к ним и проходящую между экструдированной огнестойкой рамой на первом боку и втором боку, и прикрепленную к ней, причем огнестойкий материал изготовлен из второго огнестойкого материала.
41. Огнестойкая дверь по п. 37, отличающаяся тем, что экструдированная огнестойкая рама выполнена с возможностью прикрепления к огнестойкому центральному полотну набором охватываемых-охватывающих соединителей, выполненных в экструдированной огнестойкой раме и огнестойком центральном полотне.
42. Огнестойкая дверь по п. 37, отличающаяся тем, что охватываемые-охватывающие соединители являются треугольными, криволинейными, прямоугольными, уголковыми, в шпунт или их комбинацией.
43. Огнестойкая дверь по п. 37, отличающаяся тем, что экструдированная огнестойкая рама содержит:
первый вертикальный брусок;
второй вертикальный брусок;
первый горизонтальный брусок, прикрепленный к первому вертикальному бруску и второму вертикальному бруску; и
второй горизонтальный брусок, прикрепленный к первому вертикальному бруску и второму вертикальному бруску.
44. Огнестойкая дверь по п. 37, отличающаяся тем, что дополнительно содержит верхнюю панель, прикрепленную к верхней поверхности огнестойкого центрального полотна и экструдированной огнестойкой раме, или нижнюю панель, прикрепленную к нижней поверхности огнестойкого центрального полотна, или обе панели (верхнюю и нижнюю).
45. Огнестойкая дверь по п. 44, отличающаяся тем, что верхняя панель или нижняя панель представляет собой лигноцеллюлозную подложку, дерево, деревянный композит, древесноволокнистую плиту средней плотности, древесноволокнистую плиту высокой плотности, древесностружечную плиту, мазонит, стекловолокно, металл, пластик, один или несколько защитных слоев или их комбинацию.
46. Огнестойкая дверь по п. 44, отличающаяся тем, что один или несколько защитных слоев представляют собой огнестойкий материал, взрывостойкий материал, пуленепробиваемый материал, экранирующий материал, химически стойкий материал, стойкий к биологической опасности материал, радиационно-стойкий материал, увлажняющий материал, заземляющий материал, изолирующий материал или их комбинацию.
47. Огнестойкая дверь по п. 44, отличающаяся тем, что один или несколько защитных слоев представляют собой один или несколько листов сухой штукатурки, один или несколько металлических листов, один или несколько свинцовых листов, один или несколько кевларовых листов, один или несколько керамических листов, слой пенополиуретана, слой графита, проволочную сетку или их комбинацию.
48. Огнестойкая дверь по п. 37, отличающаяся тем, что огнестойкое центральное полотно и экструдированная огнестойкая рама покрыты вспучивающимся или огнестойким материалом.
49. Огнестойкая дверь по п. 37, отличающаяся тем, что дополнительно содержит наружную обвязку, прикрепленному к каждому боку и концу экструдированной огнестойкой рамы.
50. Огнестойкая дверь по п. 49, отличающаяся тем, что дополнительно содержит вспучивающийся материал обвязки, расположенный между наружной обвязкой и экструдированной огнестойкой рамой.
51. Огнестойкая дверь по п. 37, отличающаяся тем, что первая декоративная панель и вторая декоративная панель представляют собой лигноцеллюлозную подложку, дерево, деревянный композит, древесноволокнистую плиту средней плотности, древесноволокнистую плиту высокой плотности, древесностружечную плиту, мазонит, стекловолокно, металл, пластик или их комбинацию.
52. Огнестойкая дверь по п. 37, отличающаяся тем, что первый огнестойкий материал и второй огнестойкий материал состоит из воды, гипса, целлюлозы или волокнистого материала, стекла, керамического материала и одного или нескольких вяжущих.
53. Огнестойкая дверь по п. 37, отличающаяся тем, что огнестойкое центральное полотно содержит:
центральное полотно, изготовленное из первого огнестойкого материала или второго огнестойкого материала;
верхнюю изоляционную панель, прикрепленную к верхней поверхности центрального полотна; и
нижнюю изоляционную панель, прикрепленную к нижней поверхности центрального полотна.
54. Огнестойкая дверь по п. 53, отличающаяся тем, что верхняя изоляционная панель и нижняя изоляционная панель изготовлены из гофрированного наполнителя, имеющего несколько пустот, заполненных звукоизоляционным материалом.